기존 의 콜레스테릭 액정 컬러 필터 를 제조 함 에 있 어서 사용 되 는 하부 기판 에 배향 막 을 도포 한 후 러 빙 을 하 고 일정 한 피치 를 가지 는 콜레스테릭 액정 을 그 위 에 도포 한다 . 본 발명 에서 는 상기 의 공정 사이 에 반구 형상 을 형성 하 는 공정 을 추가 하 여 시야각 에 따른 색 변화 를 감소 시켰 다 . 이 는 하부 기판 ( 110 ) 위 에 배향 막 을 도포 하 기 전 posi - PR 이나 nega - PR 을 하부 기판 위 에 알맞 은 스핀 코팅 조건 으로 코팅 을 한 후 각각 재료 에 맞 는 마스크 를 사용 하 여 노광 공정 을 거친다 . 이때 스핀 코팅 조건 이나 노광 조건 은 반구 형상 의 형태 에 큰 영향 을 미친다 . 즉 스핀 코팅 조건 이 기준치 보다 빠르 게 되 면 낮 은 높이 의 반구 ( 124 , 126 , 128 , 130 ) 를 갖 게 될 것 이 고 그 반대 의 경우 라면 좀 더 높 은 높이 반구 ( 122 ) 를 가지 게 될 것 이 다 . 본 실시 예 에서 는 PR 의 점도 나 스핀 코팅 조건 을 달리 하 여 하부 기판 위 에 형성 되 는 반구 의 지름 과 높이 를 달리 하 였 고 이 에 따른 색 변화 도 를 측정 하 였 다 . 도 10 은 반구 가 형성 된 기판 과 형성 되 지 않 은 기판 에서 의 CLC 컬러 필터 의 색 변화 도 ( 0 °~ 35 °) 를 Lab 좌표 로 비교 한 표 이 다 . ( 반구 의 지름 ; 30 ㎛, 높이 ; 10 ㎛ 기준 ) . Lab 좌표 에서 L * 는 시감 반사 율 을 나타내 며 0 ~ 100 까지 의 단계 로 표현 가능 하 고 소수점 이하 의 자리 까지 표현 가능 하 고 , a * 는 색도 다이어그램 으로 + a * 는 빨간색 - a * 는 녹색 방향 을 나타낸다 . b * 또한 색도 다이어그램 으로 + b * 는 노란색 을 - b * 는 파란색 방향 을 나타낸다 . 표 에서 보 는 바 와 같이 반구 가 형성 된 기판 과 반구 가 형성 되 지 않 은 기판 의 CLC 컬러 필터 의 색 변화 도인 Δ L , Δ a , Δ b 수치 를 비교 해 보 면 반구 가 형성 된 기판 을 사용 한 CLC 컬러 필터 의 색 변화 도 가 작 은 것 을 알 수 있 다 . 또한 도 11 과 도 12 는 반구 의 지름 과 높이 에 따른 색 변화 도 ( 0 °~ 35 °) 를 본 것 이 다 . 도 11 과 도 12 의 표 에서 보 는 것 과 같이 반구 의 지름 과 높이 는 30 ㎛, 10 ㎛ 일 때 가장 효과 적 인 색 순도 를 나타냈 다 . 이렇게 마스크 공정 까지 끝나 면 식각 공정 과 열 공정 이 남 는데 열 공 정시 온도 와 시간 은 반구 의 각 형성 에 영향 을 미치 게 된다 . 즉 저 온도 에 적 은 시간 동안 의 열 공정 이 면 각이 형성 된 반구 ( 126 , 130 ) 가 만들 어 질 것 이 고 고 온도 에 오랜 시간 동안 의 열 공정 이 면 각 이 없 는 반구 ( 122 , 124 , 128 ) 가 형성 된다 . 도 13 은 하부 기판 에 형성 되 는 반구 의 모양 에 따른 색 변화 도 ( 0 °~ 35 °) 를 본 것 이 다 . 도 13 의 표 에서 반구 의 모양 은 색 변화 도 에 별다른 영향 을 주 지 않 는다는 것 을 알 수 있 다 . 이 처럼 여러 형태 의 반구 를 형성 할 수 있 지만 궁극 적 으로 는 반구 의 지름 이 30 ㎛, 높이 가 10 ㎛, 원형 의 모양 일 때 색 변화 도 가 가장 적 었 다 . 이렇게 적절 한 공정 조건 으로 하부 기판 위 에 반구 를 형성 한 후 그 위 에 배향 막 을 도포 하고 러 빙 을 한 후 일정 한 피치 를 갖 는 콜레스테릭 액정 을 코팅 한다 . 콜레스테릭 액정 은 피치 에 따라서 반사 되 는 파장 또한 달라지 게 된다 . RM 을 사용 할 경우 chiral dopant 를 혼합 하 여 단 분자 들 이 꼬일 수 있 게 해 주 는데 chiral dopant 의 함유량 에 따라서 반사 되 는 빛 의 파장 도 달라 지 게 된다 . 일반 적 으로 chiral dopant 의 무게 가 RM 전체 무게 의 14 % 가 함유 되 면 700 nm ( 청색 ) 의 파장 을 10 % 일 경우 550 nm ( 녹색 ) 의 파장 을 8 % 가 혼합 되 었 을 경우 에 는 450 nm ( 적색 ) 의 파장 을 반사 한다 .